(57)【要約】【課題】近赤外線に対して優れた遮熱性を有するだけでなく、遮光性、耐水性、および取扱い性にも優れた遮熱性布帛および繊維製品を提供する。【解決手段】単繊維径が１０〜１０００ｎｍでありかつフィラメント数が２０００本以上のフィラメント糸Ａと、単繊維径が１０００ｎｍよりも大きいフィラメント糸Ｂとを含む布帛であり、該布帛の表裏少なくとも一方の面に接着剤層と樹脂層を積層してなる。【選択図】図１
2019181804.tif 000002
【特許請求の範囲】
【請求項１】
単繊維径が１０〜１０００ｎｍでありかつフィラメント数が２０００本以上のフィラメント糸Ａと、単繊維径が１０００ｎｍよりも大きいフィラメント糸Ｂとを含む布帛であり、該布帛の表裏少なくとも一方の面に接着剤層と樹脂層を積層してなることを特徴とする遮熱性布帛。
【請求項２】
前記接着剤層に遮熱剤が含まれている、請求項１に記載の遮熱性布帛。
【請求項３】
前記フィラメント糸Ａがポリエステルからなる、請求項１または請求項２に記載の遮熱性布帛。
【請求項４】
前記フィラメント糸Ｂがポリエステルからなる、請求項１〜３に記載の遮熱性布帛。
【請求項５】
前記フィラメント糸Ａとフィラメント糸Ｂとの重量比が（前者：後者）１５：８５〜８０：２０の範囲内である、請求項１〜４のいずれかに記載の遮熱性布帛。
【請求項６】
布帛が織物組織を有する、請求項１〜５のいずれかに記載の遮熱性布帛。
【請求項７】
前記樹脂層がウレタンフィルムからなる、請求項１〜６のいずれかに記載の遮熱性布帛。
【請求項８】
遮熱性布帛の厚さが０．０５〜０．２ｍｍの範囲内である、請求項１〜７のいずれかに記載の遮熱性布帛。
【請求項９】
遮熱性布帛の目付けが３０〜２００ｇ／ｍ２である、請求項１〜８のいずれかに記載の遮熱性布帛。
【請求項１０】
波長０．７８〜２μｍの近赤外線の平均反射率が７０％以上である、請求項１〜９のいずれかに記載の遮熱性布帛。
【請求項１１】
遮光率が９９．９％以上である、請求項１〜１０のいずれかに記載の遮熱性布帛。
【請求項１２】
耐水圧が２００ｋＰａ以上である、請求項１〜１１のいずれかに記載の遮熱性布帛。
【請求項１３】
請求項１〜１２のいずれかに記載の遮熱性布帛を用いてなる、スポーツウエア、アウトドアウェア、紳士衣服、婦人衣服、作業衣、カーテン、テント、傘、帽子、日よけシート、および日よけネットの群より選ばれるいずれかの繊維製品。
【発明の詳細な説明】
【技術分野】
【０００１】
本発明は、近赤外線に対して優れた遮熱性を有するだけでなく、遮光性、耐水性、および取扱い性にも優れた遮熱性布帛および繊維製品に関する。
【背景技術】
【０００２】
従来、夏場の炎天下などにおいて、太陽光を遮蔽するために、日傘、カーテン、日よけシートなどの繊維製品が使用されている。そして、かかる繊維製品用の遮熱性布帛としては、酸化チタンなどの艶消し剤を含有する繊維を用いたものや、織編物表面に光反射性の金属膜を形成したもの、さらにはナノファイバーと称される超極細繊維を使用したものなどが提案されている（例えば、特許文献１、特許文献２、特許文献３、特許文献４、特許文献５参照）。
しかしながら、遮光性、耐水性、および取扱い性の点でまだ十分とはいえなかった。
【先行技術文献】
【特許文献】
【０００３】
【特許文献１】特開平５−１１７９３５号公報
【特許文献２】特開２００６−１７４９７８号公報
【特許文献３】特開２０１１−１３２６３１号公報
【特許文献４】特開２０１２−１８２６号公報
【特許文献５】国際公開第２０１４／１８５４４０号パンフレット
【発明の概要】
【発明が解決しようとする課題】
【０００４】
本発明は上記の背景に鑑みなされたものであり、その目的は、近赤外線に対して優れた遮熱性を有するだけでなく、遮光性、耐水性、および取扱い性にも優れた遮熱性布帛および繊維製品を提供することにある。
【課題を解決するための手段】
【０００５】
本発明者らは上記の課題を達成するため鋭意検討した結果、超極細繊維を用いた布帛に樹脂層を積層させると、近赤外線に対して優れた遮熱性を有するだけでなく、遮光性、耐水性、および取扱い性にも優れた遮熱性布帛が得られることを見出し、さらに鋭意検討を重ねることにより本発明を完成するに至った。
【０００６】
かくして、本発明によれば「単繊維径が１０〜１０００ｎｍでありかつフィラメント数が２０００本以上のフィラメント糸Ａと、単繊維径が１０００ｎｍよりも大きいフィラメント糸Ｂとを含む布帛であり、該布帛の表裏少なくとも一方の面に接着剤層と樹脂層を積層してなることを特徴とする遮熱性布帛。」が提供される。
【０００７】
その際、前記接着剤層に遮熱剤が含まれていることが好ましい。また、前記フィラメント糸Ａがポリエステルからなることが好ましい。また、前記フィラメント糸Ｂがポリエステルからなることが好ましい。また、前記フィラメント糸Ａとフィラメント糸Ｂとの重量比が（前者：後者）１５：８５〜８０：２０の範囲内であることが好ましい。また、布帛が織物組織を有することが好ましい。また、前記樹脂層がウレタンフィルムからなることが好ましい。また、遮熱性布帛の厚さが０．０５〜０．２ｍｍの範囲内であることが好ましい。また、遮熱性布帛の目付けが３０〜２００ｇ／ｍ２であることが好ましい。また、波長０．７８〜２μｍの近赤外線の平均反射率が７０％以上であることが好ましい。また、遮光率が９９．９％以上であることが好ましい。また、耐水圧が２００ｋＰａ以上であることが好ましい。
また、本発明によれば、前記の遮熱性布帛を用いてなる、スポーツウエア、アウトドアウェア、紳士衣服、婦人衣服、作業衣、カーテン、テント、傘、帽子、日よけシート、および日よけネットの群より選ばれるいずれかの繊維製品が提供される。
【発明の効果】
【０００８】
本発明によれば、近赤外線に対して優れた遮熱性を有するだけでなく、遮光性、耐水性、および取扱い性にも優れた遮熱性布帛および繊維製品が得られる。
【図面の簡単な説明】
【０００９】
【図１】遮熱性布帛の断面構造を模式的に示す図である。
【図２】実施例１で用いた織組織図である。
【発明を実施するための形態】
【００１０】
以下、本発明の実施の形態について詳細に説明する。まず、フィラメント糸Ａ（以下、「ナノファイバー」と称することもある。）において、その単繊維径（単繊維の直径）が１０〜１０００ｎｍ（好ましくは１００〜９００ｎｍ、特に好ましくは５５０〜９００ｎｍ）の範囲内であることが肝要である。かかる単繊維径を単繊維繊度に換算すると、０．０００００１〜０．０１ｄｔｅｘに相当する。該単繊維径が１０ｎｍよりも小さい場合は繊維強度が低下するため実用上好ましくない。逆に、該単繊維径が１０００ｎｍよりも大きい場合は、近赤外線に対して優れた遮熱効果や遮光性が得られず好ましくない。ここで、単繊維の断面形状が丸断面以外の異型断面である場合には、外接円の直径を単繊維径とする。なお、単繊維径は、透過型電子顕微鏡で繊維の横断面を撮影することにより測定が可能である。
【００１１】
前記接着剤層において、接着剤層に遮熱剤が含まれていることが好ましい。特に、遮熱性布帛目付けに対し、３０重量％以下の割合で含まれていることが好ましい。０．１重量％以上３０重量％以下の割合で含まれていることが特に好ましい。遮熱剤の量が３０重量％を超える場合は、樹脂層との接着が不十分になり、樹脂層の剥離が発生するおそがある。
【００１２】
前記接着剤層に含まれる遮熱剤は、特に制限はないが、汎用性の面から酸化チタンを用いることが好ましい。
【００１３】
前記フィラメント糸Ａにおいて、近赤外線に対して優れた遮熱効果を得る上でフィラメント数が２０００本以上（より好ましくは５０００〜３００００本）であることが肝要である。かかるフィラメント数が２０００本未満の場合、近赤外線に対して優れた遮熱効果や耐光性が得られないおそれがある。また、フィラメント糸Ａの総繊度（単繊維繊度とフィラメント数との積）としては、５〜１５０ｄｔｅｘの範囲内であることが好ましい。
【００１４】
前記フィラメント糸Ａの繊維形態は特に限定されず、長繊維（マルチフィラメント糸）でもよいし、短繊維でもよい。なかでも、織編物の組織間空隙を小さくして近赤外線に対して優れた遮熱効果が得る上で、紡績糸のように繊維が凝集しているよりも長繊維（マルチフィラメント糸）のように嵩高であるほうが好ましい。単繊維の断面形状も特に限定されず、丸、三角、扁平、中空など公知の断面形状でよい。また、通常の空気加工、仮撚捲縮加工が施されていてもさしつかえない。
【００１５】
前記フィラメント糸Ａを形成するポリマーの種類としては特に限定されないが、繊維強度や染色堅牢性などの点でポリエステル系ポリマーが好ましい。例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。艶消し剤（酸化チタン）はポリエステル中に含まれていてもさしつかえないが、艶消し剤がポリエステル中に含まれていなくても近赤外線に対して優れた遮熱効果が得られるので、フィラメントＡを容易に製造する上で、艶消し剤（酸化チタン）の含有量はポリエステル重量対比２．５％以下とすることが好ましい。
【００１６】
次に、フィラメント糸Ｂは、単繊維径が１０００ｎｍよりも大きいフィラメント糸である。かかるフィラメント糸Ｂにおいて、艶消し剤がフィラメント糸を形成するポリマー重量対比１．５重量％以上（より好ましくは２．０重量％以上、特に好ましくは２．０〜４．０重量％）含まれていると、近赤外線に対して優れた遮熱効果が得られ好ましい。
【００１７】
フィラメント糸Ｂの単繊維径の好ましい範囲は１〜２０μｍである。フィラメント糸Ｂにおいて、フィラメント数および総繊度としては、フィラメント数１０〜２００本、総繊度１０〜３５０ｄｔｅｘの範囲内であることが好ましい。
【００１８】
かかるフィラメント糸Ｂを形成するポリマーとしては、前記フィラメント糸Ａと同様のポリエステル系ポリマーが好ましい。
【００１９】
本発明の遮熱性布帛物において、布帛に含まれる前記フィラメント糸Ａとフィラメント糸Ｂとの重量比としては、（前者：後者）１５：８５〜８０：２０の範囲内であることが好ましい。なお、本発明の遮熱性布帛は、前記フィラメント糸Ａとフィラメント糸Ｂだけで構成されることが最も好ましいが、織編物重量に対して５０重量％以下であれば他の繊維が含まれていてもよい。
【００２０】
前記フィラメント糸Ａとフィラメント糸Ｂとは、複合糸として布帛に含まれていてもよいし、両者が引き揃えられて含まれていてもよいし、両者が交編または交織されていてもよい。特に、近赤外線に対して優れた遮熱効果を得る上で両者が交編または交織されていることが好ましい。
【００２１】
本発明の遮熱性布帛において、布帛の組織は特に限定されず、例えば、織物組織としては、平織、斜文織、朱子織等の三原組織、変化組織、変化斜文織等の変化組織、経二重織、緯二重織等の片二重組織、たてビロードなどが例示される。層数も単層でもよいし、２層以上の多層でもよい。編物の場合は、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。また、製編織方法も通常の織編機（例えば、通常のウオータージェットルーム、エアージェットルーム、丸編機など）を用いた通常の方法でよい。
【００２２】
軽量化と取扱い性を考えた場合、二重織物ではなく平織、斜文織、朱子織等の三原組織で単組織であることが好ましい。
【００２３】
特に遮熱性布帛が、下記式に定義するカバーファクターＣＦが１２００以上（より好ましくは１４００〜５０００）の織物であると、特に優れた遮熱効果が得られ好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００２４】
かかる布帛は例えば以下の製造方法により製造することができる。まず、海成分と、その径が１０〜１０００ｎｍである島成分とで形成される海島型複合繊維（フィラメント糸Ａ用繊維）を用意する。かかる海島型複合繊維としては、特開２００７−２３６４号公報に開示された海島型複合繊維マルチフィラメント（島数１００〜１５００）が好ましく用いられる。
【００２５】
ここで、海成分ポリマーとしては、繊維形成性の良好なポリエステル、ポリアミド、ポリスチレン、ポリエチレンなどが好ましい。例えば、アルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。なかでも、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。
【００２６】
一方、島成分ポリマーは、最終的にフィラメントＡを形成するポリマーであり、前記のようなポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２７】
上記の海成分ポリマーと島成分ポリマーからなる海島型複合繊維は、溶融紡糸時における海成分の溶融粘度が島成分ポリマーの溶融粘度よりも大きいことが好ましい。また、島成分の径は、１０〜１０００ｎｍの範囲とする必要がある。その際、該径が真円でない場合は外接円の直径を求める。前記の海島型複合繊維において、その海島複合重量比率（海：島）は、４０：６０〜５：９５の範囲が好ましく、特に３０：７０〜１０：９０の範囲が好ましい。
【００２８】
かかる海島型複合繊維は、例えば以下の方法により容易に製造することができる。すなわち、前記の海成分ポリマーと島成分ポリマーとを用い溶融紡糸する。溶融紡糸に用いられる紡糸口金としては、島成分を形成するための中空ピン群や微細孔群を有するものなど任意のものを用いることができる。吐出された海島型複合繊維（マルチフィラメント）は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とするか、あるいは、一旦巻き取ることなく一定速度でローラーに引き取り、引き続いて延伸工程をとおした後に巻き取る方法のいずれでも構わない。さらに、仮撚捲縮加工を施してもよい。かかる海島型複合繊維（フィラメント糸Ａ用マルチフィラメント）において、単糸繊維繊度、フィラメント数、総繊度としてはそれぞれ単糸繊維繊度０．５〜１０．０ｄｔｅｘ、フィラメント数５〜７５本、総繊度３０〜１７０ｄｔｅｘ（好ましくは３０〜１００ｄｔｅｘ）の範囲内であることが好ましい。ここで、最終的に得られるフィラメントＡのフィラメント数を２０００本以上とする上で、前記島成分の島数と、海島型複合繊維のフィラメント数との積が２０００以上であることが肝要である。
【００２９】
また、単繊維径が１０００ｎｍよりも大きいフィラメント糸Ｂを用意する。
次いで、前記海島型複合繊維（フィラメント糸Ａ用マルチフィラメント）とフィラメント糸Ｂとを用いて、さらに必要に応じて他の繊維（弾性繊維やポリエステル繊維など）をも用いて前記のような布帛を製編織する。
【００３０】
次いで、該布帛にアルカリ水溶液処理を施し、前記海島型複合繊維の海成分をアルカリ水溶液で溶解除去し、海島型複合繊維を単繊維径が１０〜１０００ｎｍのフィラメント糸Ａとすることにより、単繊維径が１０〜１０００ｎｍでありかつフィラメント数が２０００本以上のフィラメント糸Ａと、単繊維径が１０００ｎｍよりも大きいフィラメント糸Ｂとを含む織編物を得る。その際、アルカリ水溶液処理の条件としては、濃度３〜４％のＮａＯＨ水溶液を使用し５５〜６５℃の温度で処理するとよい。
【００３１】
また、常法の起毛加工、撥水加工、さらには、紫外線遮蔽あるいは制電剤、抗菌剤、消臭剤、防虫剤、蓄光剤、再帰反射剤、マイナスイオン発生剤等の機能を付与する各種加工、バッフィング加工またはブラシ処理加工を付加適用してもよい。
【００３２】
本発明の遮熱性布帛は、かかる布帛の表裏少なくとも一方の面（両面でもよいが、軽量
性の点で片面のみであることが好ましい。）に樹脂層と接着剤層を積層してなるものである。
【００３３】
前記樹脂層を形成する樹脂の種類としては、ウレタン樹脂、アクリル樹脂、ポリエステル樹脂、シリコーン樹脂、塩化ビニル樹脂、ナイロン樹脂など公知のバインダー樹脂でよい。また、樹脂の基布に対する付着量は、樹脂固形分基準で基布に対して０．０１〜４０ｇ／ｍ２（より好ましくは５〜３０ｇ／ｍ２）の範囲内であることが好ましい。
【００３４】
樹脂層を積層する方法としては、前記の布帛に、上記樹脂からなるフィルムと接着剤層を貼り合わせるか、または上記樹脂と接着剤を含む配合組成物を付与するとよい。
【００３５】
その接着剤層に用いる配合組成物は水系、溶剤系のいずれで構成してもよいが、加工工程の作業環境上水系の方が好ましい。溶剤としては、トルエン、イソプロピルアルコール、ジメチルホルムアド、メチルエチルケトン、酢酸エチルなどが例示される。この配合組成物には、エポキシ系などの架橋剤を併用してもよい。さらに、布帛本体に対する付着性を向上させる等の目的で適当な添加剤をさらに配合してもよい。
【００３６】
布帛への配合組成物の付与手段としては、グラビヤコーテイング法、スクリーンプリント法などの、公知の付与手段を用いることができる。
【００３７】
ここで、前記配合組成物を織物に付与する前および／または後に、織物にカレンダー加工および／または撥水加工を施すと、組織間空隙が小さくなるため遮光性がさらに向上し好ましい。撥水加工としては、例えば、特許第３１３３２２７号公報や特公平４−５７８６号公報に記載された方法が好適である。すなわち、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて布帛の表面を処理する方法である。加工剤で織物の表面を処理する方法としては、パッド法、スプレー法などが例示され、なかでも、加工剤を布帛内部まで浸透させる上でパッド法が最も好ましい。なお、前記ピックアップ率とは、加工剤の織物（加工剤付与前）重量に対する重量割合（％）である。また、カレンダー加工の条件としては、温度１３０℃以上（より好ましくは１４０〜１９５℃）、線圧２００〜２００００Ｎ／ｃｍの範囲内であることが好ましい。
【００３８】
かくして得られた遮熱性布帛において、厚さは０．０５〜０．２ｍｍの範囲内であることが好ましい。該厚さが０．０５ｍｍよりも小さいと、近赤外線に対して優れた遮熱効果や遮光性が得られないおそれがある。逆に該厚さが０．２ｍｍより大きいと軽量性と取扱い性が低下するおそれがある。
【００３９】
また、遮熱性布帛の目付けとしては、３０〜２００ｇ／ｍ２であるの範囲内であることが好ましい。該目付けが３０ｇ／ｍ２よりも小さいと、近赤外線に対して優れた遮熱効果や遮光性が得られないおそれがある。逆に該厚さが２００ｇ／ｍ２よりも大きいと軽量性が低下するおそれがある。
【００４０】
かかる遮熱性布帛は単繊維径が１０〜１０００ｎｍでありかつフィラメント数が２０００本以上のフィラメント糸Ａと、単繊維径が１０００ｎｍよりも大きいフィラメント糸Ｂとを含む布帛であり、該布帛の表裏少なくとも一方の面に樹脂層を積層しているので、近赤外線に対して優れた遮熱性を有するだけでなく、遮光性、耐水性、および取扱い性にも優れる。
【００４１】
その際、波長０．７８〜２μｍの近赤外線の平均反射率が７０％以上であることが好ましい。また、遮光率が９９．９％以上であることが好ましい。また、耐水圧が２００ｋＰａ以上であることが好ましい。
【００４２】
次に、本発明の繊維製品は、前記の遮熱性布帛を用いてなる、スポーツウエア、アウトドアウェア、紳士衣服、婦人衣服、作業衣、一般衣料、カーテン、テント、傘地（日傘、雨傘、日傘と雨傘の兼用など）、帽子、日よけシート、および日よけネットの群より選ばれるいずれかの繊維製品である。かかる繊維製品は前記の遮熱性布帛を用いているので、近赤外線に対して優れた遮熱性を有するだけでなく、遮光性、耐水性、および取扱い性にも優れる。
【実施例】
【００４３】
次に本発明の実施例及び比較例を詳述するが、本発明はこれらによって限定されるものではない。なお、実施例中の各測定項目は下記の方法で測定した。
（１）溶融粘度
乾燥処理後のポリマーを紡糸時のルーダー溶融温度に設定したオリフィスにセットして５分間溶融保持したのち、数水準の荷重をかけて押し出し、そのときのせん断速度と溶融粘度をプロットした。そのプロットをなだらかにつないで、せん断速度−溶融粘度曲線を作成し、せん断速度が１０００秒−１の時の溶融粘度を見た。
（２）溶解速度
海・島成分の各々０．３φ−０．６Ｌ×２４Ｈの口金にて１０００〜２０００ｍ／分の紡糸速度で糸を巻き取り、さらに残留伸度が３０〜６０％の範囲になるように延伸して、８４ｄｔｅｘ／２４ｆｉｌのマルチフィラメントを作製した。これを各溶剤にて溶解しようとする温度で浴比１００にて溶解時間と溶解量から減量速度を算出した。
（３）単繊維径
織編物を電子顕微鏡で写真撮影した後、ｎ数５で単繊維径を測定しその平均値を求めた。
（４）布帛の厚さ
ＪＩＳ  Ｌ１０９６  ８．５に従って測定した。
（５）布帛の目付
ＪＩＳ  Ｌ１０９６  ６．４．２に従って測定した。
（６）近赤外線の反射率
島津製作所製「ＵＶ３１００Ｓ  ＭＰＣ−３１００」で、波長７８０ｎｍ〜２μｍの範囲の近赤外線に対する平均反射率を測定した。
（７）織物のカバーファクターＣＦ
下記式により織物のカバーファクターＣＦを求めた。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
（８）耐水圧
ＪＩＳ  Ｌ１０９２  ７．１  Ｂ法に従って耐水圧（ｋＰａ）を測定した。
（９）遮光率
ＪＩＳ  Ｌ１０５５  Ａ法により測定した。
（１０）取扱い性
布帛を裁断・縫製し、折り畳み日傘を作製。折り畳みを行っている際の操作性を判断した。
【００４４】
［実施例１］
島成分としてポリエチレンテレフタレート（２８０℃における溶融粘度が１２００ポイズ、艶消し剤の含有なし）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸糸を、紡糸温度２８０℃、紡糸速度１５００ｍ／分で溶融紡糸して一旦巻き取った。
【００４５】
得られた未延伸糸を、延伸倍率２．５倍でローラー延伸し、次いで１５０℃で熱セットし、海島型複合延伸糸（フィラメント糸Ａ用マルチフィラメント）として巻き取った。得られた海島型複合延伸糸は５６ｄｔｅｘ／１０ｆｉｌであり、透過型電子顕微鏡ＴＥＭによる繊維横断面を観察したところ、島の形状は丸形状でかつ島の径は７００ｎｍであった。
【００４６】
一方、フィラメント糸Ｂとして、ポリエチレンテレフタレートマルチフィラメント３３
ｄｔｅｘ／３６ｆｉｌ（帝人フロンティア（株）製）を用意した。
【００４７】
次いで、経糸用として前記フィラメント糸Ｂを無撚にて整経し、一方で、緯糸用として、前記海島型複合延伸糸（フィラメント糸Ａ用マルチフィラメントを用い、通常のレピア織機を使用して、織密度を経２７５本／２．５４ｃｍ、緯１２７本／２．５４ｃｍにて図２に示す斜文織組織にて製織し、織物を得た。
【００４８】
そして、該織物を温度５５℃の２．５％水酸化ナトリウム水溶液にて上記海島型複合繊維の海成分のみを溶解した。その後、温度１２０℃、キープ時間２０分にて通常のリラックス、温度１３０℃、キープ時間４５分にて通常の染色加工を施した。さらに、温度１８０℃、時間１分で乾熱ファイナルセットを施した。
【００４９】
さらに、厚さ１０μｍ（目付け１６ｇ／ｍ２）のウレタンフイルム（市販品）を接着剤で織物の片面に貼り合わせた。その際、接着剤の中に遮熱剤として酸化チタンを１０ｇ／ｍ２配合した。
【００５０】
得られた織物において、目付けは１１８ｇ／ｍ２であり、厚さは０．１５ｍであった。また、該織物に含有されるフィラメント糸Ａの重量は２０ｇ／ｍ２、フィラメント糸Ａの単繊維径は７００ｎｍであり、フィラメント数は８３６０本であった。また、該織物に含有されるフィラメント糸Ｂの重量は６５ｇ／ｍ２、フィラメント糸Ｂの単繊維径は９μｍであった。また、該織物において、近赤外線の平均反射率は７３％であった。また、遮
光率が９９．９％、耐水圧が３５０ｋＰａであった。
【００５１】
次いで、該織物を用いて傘を得て使用したところ、近赤外線に対して優れた遮熱性を有し、かつ太陽光に対して優れた遮光性、かつ、雨に対しても優れた耐水性を有するものであった。また、操作性がよく取扱い性に優れるものであった。また、晴雨兼用傘として用いることができた。
【００５２】
［実施例２］
接着剤の中には遮熱剤を配合していないことを除き、実施例１と同じ操作を繰り返した。
【００５３】
得られた織物において、目付けは１１５ｇ／ｍ２であり、厚さは０．１４ｍｍであった。該織物に含有されるフィラメント糸Ａの重量は２０ｇ／ｍ２、また、フィラメント糸Ａの単繊維径は７００ｎｍであり、フィラメント数は８３６０本であった。また、該織物に含有されるフィラメント糸Ｂの重量は６５ｇ／ｍ２、フィラメント糸Ｂの単繊維径は９μｍであった。また、該織物において、近赤外線の平均反射率は６８％であった。また、遮光率が９９．９％、耐水圧が３５６ｋＰａであった。
【００５４】
次いで、該織物を用いて傘を得て使用したところ、操作性がよく取扱い性に優れたが、近赤外線に対して遮熱性が低下し、日傘としては十分ではなかった。
【産業上の利用可能性】
【００５５】
本発明によれば、近赤外線に対して優れた遮熱性を有するだけでなく、遮光性、耐水性、および取扱い性にも優れた遮熱性布帛および繊維製品が提供され、その工業的価値は極めて大である。
【図１】
2019181804.tif 000003
【図２】
2019181804.tif 000004